ДИСПЕРГАТОР ДЛЯ СУСПЕНЗИОННОЙ ПОЛИМЕРИЗАЦИИ, ВИНИЛХЛОРИДНАЯ СМОЛА И СПОСОБ ЕЕ ПОЛУЧЕНИЯ

1. Диспергатор для суспензионной полимеризации, включающий модифицированный поливиниловый спирт, содержащий компонентное звено, описывающееся следующей далее химической формулой (А), и характеризующийся числом омыления, составляющим 75% (моль.) и более, и меньшим, чем 90% (моль.), оптической плотностью в области длины волны 280 нм, согласно определению для водного или смешанного водного и метанольного раствора при концентрации 0,2% (масс.), находящейся в диапазоне от 0,5 до 2,5, и вязкостью, согласно определению по методу, указанному в документе JIS K 6726, составляющей 4 мПа·с и более, и меньшей, чем 30 мПа·с.
1
2
где Х и Х могут быть идентичными друг другу или отличными друг от друга и представляют собой алкильную группу, характеризующуюся количеством атомов углерода в диапазоне от 1 до 12, атом водорода или атом металла, g представляет собой целое число в диапазоне от 1 до 3.
2. Диспергатор для суспензионной полимеризации по п. 1, характеризующийся оптической плотностью в области длины волны 325 нм, согласно определению при 20°С для водного или смешанного водного и метанольного раствора при концентрации 0,2% (масс.) в диапазоне от 0,02 до 0,20.
3. Диспергатор для суспензионной полимеризации по п. 1 или 2, характеризующийся температурой помутнения, согласно определению для водного раствора при концентрации 4% (масс.), составляющей 50°С и более.
3
4. Винилхлоридная смола, характеризующаяся насыпной удельной плотностью, составляющей 0,05 г/см и более, и полученная в результате диспергирования в воде винилхлоридного мономера или смеси мономеров, содержащей винилхлоридный мономер, при использовании диспергатора для суспензионной полимеризации по любому из пп. 1-3 и проведения суспензионной полимеризации дисперсии.
5. Способ полученная винилхлоридной смолы путем диспергирования в воде винилхлоридного мономера или смеси мономеров, содержащей винилхлоридный мономер, и проведения суспензионной полимеризации дисперсии, где используют диспергатор для суспензионной полимеризации, содержащий модифицированный поливиниловый спирт, содержащий компонентное звено, описывающееся следующей далее химической формулой (А), и характеризующийся числом омыления, составляющим 75% (моль.) и более, и меньшим, чем 90% (моль.), оптической плотностью в области длины волны 280 нм, согласно определению при 20°С для водного или смешанного водного и метанольного раствора при концентрации 0,2% (масс.), находящейся в диапазоне от 0,5 до 2,5, и вязкостью, согласно определению по методу, указанному в документе JIS K 6726, составляющей 4 мПа·с и более, и меньшей, чем 30 мПа·с.
1
2
где Х и Х могут быть идентичными друг другу или отличными друг от друга и представляют собой алкильную группу, характеризующуюся количеством атомов углерода в диапазоне от 1 до 12, атом водорода или атом металла, g представляет собой целое число в диапазоне от 1 до 3.
6. Способ получения винилхлоридной смолы по п. 5, где диспергатор для полимеризации добавляют в таком количестве, чтобы количество модифицированного поливинилового спирта находилось бы в диапазоне от 0,03 до 0,10% (масс.) от совокупного количества винилхлоридного мономера.